"ゴム状重合体の存在下に芳香族ビニル系単量体、シアン化ビニル系単量体、メタアクリル酸エステル系単量体およびその他の共重合可能な単量体からなる群より選ばれる少なくとも一種の単量体をグラフト共重合させたグラフト共重合体A15~50重量部、芳香族ビニル系単量体、シアン化ビニル系単量体、メタアクリル酸エステル系単量体およびその他の共重合可能な単量体からなる群より選ばれる少なくとも一種の単量体を共重合させた共重合体B50~85重量部を含む樹脂組成物100重量部に対して、オレフィン系共重合体に反応性ポリオルガノシロキサンをグラフト重合したシリコーン化合物Cを0.1~10重量部含むことを特徴とする熱可塑性樹脂組成物。請求項1に記載の熱可塑性樹脂組成物から得られることを特徴とする樹脂成形品本発明の目的は、耐傷付き性だけでなく発色性に優れ、さらには金型汚染による成形不良が発生しないことを特徴とする熱可塑性樹脂組成物、およびその成形品を提供することにある。本発明者らは、従来技術の問題点を解決するために鋭意検討した結果、特定の単量体がグラフトしているグラフト共重合体、及び特定の単量体が重合している共重合体を含む樹脂組成物に対して、特定構造を持つシリコーン化合物を含有させることにより上記目的を達成できることを見出し、本発明に到達した。すなわち、本発明は、ゴム状重合体の存在下に芳香族ビニル系単量体、シアン化ビニル系単量体、メタアクリル酸エステル系単量体およびその他の共重合可能な単量体からなる群より選ばれる少なくとも一種の単量体をグラフト共重合させたグラフト共重合体A15~50重量部、芳香族ビニル系単量体、シアン化ビニル系単量体、メタアクリル酸エステル系単量体およびその他の共重合可能な単量体からなる群より選ばれる少なくとも一種の単量体を共重合させた共重合体B50~85重量部を含む樹脂組成物100重量部に対して、オレフィン系共重合体に反応性ポリオルガノシロキサンをグラフト重合したシリコーン化合物Cを0.1~10重量部含むことを特徴とする熱可塑性樹脂組成物および該樹脂組成物を用いて得られる成形品に係る。本発明により、耐傷付き性だけでなく発色性に優れ、さらには金型汚染による成形不良が発生しないことを特徴とする熱可塑性樹脂組成物、およびその成形品を得ることが出来る。以下、本発明を詳しく説明する。本発明に使用される熱可塑性樹脂組成物は、ゴム状重合体の存在下に芳香族ビニル系単量体、シアン化ビニル系単量体、メタアクリル酸エステル系単量体およびその他の共重合可能な単量体からなる群より選ばれる少なくとも一種の単量体をグラフト共重合させたグラフト共重合体A15~50重量部、芳香族ビニル系単量体、シアン化ビニル系単量体、メタアクリル酸エステル系単量体およびその他の共重合可能な単量体からなる群より選ばれる少なくとも一種の単量体を共重合させた共重合体B50~85重量部を含む樹脂組成物100重量部に対して、オレフィン系共重合体に反応性ポリオルガノシロキサンをグラフト重合したシリコーン化合物Cを0.1~10重量部含むことを特徴とする。本発明に使用されるグラフト共重合体Aに用いられるゴム状重合体としては、特に制限はないが、ポリブタジエンゴム、スチレン-ブタジエンゴムSBR、スチレン-ブタジエン-スチレンSBSブロックコポリマー、スチレン-エチレン-ブタジエン-スチレンSEBSブロックコポリマー、アクリロニトリル-ブタジエンゴムNBR、ブチルアクリレート-ブタジエン等のジエン系ゴム、アクリル酸ブチルゴム、ブタジエン-アクリル酸ブチルゴム、アクリル酸2-エチルヘキシル-アクリル酸ブチルゴム、メタクリル酸2-エチルヘキシル-アクリル酸ブチルゴム、アクリル酸ステアリル-アクリル酸ブチルゴム、ポリオルガノシロキサン-アクリル酸ブチル複合ゴム等のアクリル系ゴム、エチレン-プロピレンゴム、エチレン-プロピレン-ジエンゴム等のポリオレフィン系ゴム重合体、ポリオルガノシロキサン系ゴム等のシリコン系ゴム重合体が挙げられ、これらは、1種または2種以上用いることができる。特に、ポリブタジエンゴム、スチレン-ブタジエンゴム、アクリル酸ブチルゴム、エチレン-プロピレン-ジエンゴムが好ましい。グラフト共重合体Aで用いられるゴム状重合体は物性バランスの観点から、グラフト共重合体A100重量部中に30~85重量部含まれていることが好ましく、40~75重量部含まれていることがより好ましい。グラフト共重合体Aで用いられるゴム状重合体の重量平均粒子径は、物性バランスおよび発色性の観点から、好ましくは0.05~2.0μm、より好ましくは0.1~1.0μmである。グラフト共重合体Aに用いられる芳香族ビニル系単量体としては、スチレン、α-メチルスチレン、p-メチルスチレン、t-ブチルスチレン及びジメチルスチレン等を例示でき、1種又はそれ以上用いることができる。芳香族ビニル系単量体として、特にスチレンが好ましい。グラフト共重合体Aに用いられるシアン化ビニル系単量体としては、アクリロニトリル、メタクリロニトリル、エタクリロニトリル、フマロニトリル等を例示でき、1種又はそれ以上用いることができる。シアン化ビニル系単量体として、特にアクリロニトリルが好ましい。グラフト共重合体Aに用いられるメタアクリル酸エステル系単量体としては、メチルメタアクリレート、エチルメタアクリレート、プロピルメタアクリレート、ブチルメタアクリレート、2-エチルヘキシルアクリレート、フェニルメタアクリレート、4-t-ブチルフェニルメタアクリレート、ブロモフェニルメタアクリレート、ジブロモフェニルメタアクリレート、2,4,6-トリブロモフェニルメタアクリレート、モノクロルフェニルメタアクリレート、ジクロルフェニルメタアクリレート、トリクロルフェニルメタアクリレート等を例示でき、1種又はそれ以上用いることができる。メタアクリル酸エステル系単量体として、特にメチルメタアクリレートが好ましい。耐傷付き性および発色性の観点から、グラフト共重合体Aのグラフト共重合に用いられる単量体の合計量を100重量部とした場合に、メタアクリル酸エステル系単量体は50重量部以上含まれていることが好ましく、70重量部以上含まれていることがより好ましい。また、グラフト共重合体Aに用いられるその他の共重合可能な単量体としては、例えば、マレイミド系単量体例えば、N-フェニルマレイミド、N-シクロヘキシルマレイミド等、不飽和カルボン酸またはその無水物例えば、アクリル酸、メタクリル酸及びマレイン酸無水物等、及びアミド系単量体例えば、アクリルアミド及びメタクリルアミド等等を使用することができ、それぞれ1種または2種以上を組み合わせて用いることができる。本発明に使用されるグラフト共重合体Aは樹脂組成物100重量部中に15~50重量部含まれていることが必要である。15重量部よりも少ないと耐衝撃性が低下し、50重量部よりも多いと耐傷付き性および流動性が低下する。好ましくは20~45重量部である。グラフト共重合体Aの重合方法については特に制限はなく、乳化重合、懸濁重合、塊状重合、溶液重合またはこれらの組み合わせにより製造することができる。本発明に使用される共重合体Bは芳香族ビニル系単量体、シアン化ビニル系単量体、メタアクリル酸エステル系単量体およびその他の共重合可能な単量体を含む群から選択される1種以上の単量体を重合することで得られる共重合体であるが、用いられる単量体はグラフト共重合体Aで用いられる例として述べられている各単量体と同様のものを用いることが出来る。耐傷付き性および発色性の観点から、メタアクリル酸エステル系単量体は共重合体B100重量部中に50重量部以上含まれていることが好ましく、70重量部以上含まれていることがより好ましい。本発明に使用される共重合体Bは樹脂組成物100重量部中に50~85重量部含んでいることが必要である。50重量部よりも少ないと耐傷付き性が低下し、85重量部よりも多いと耐衝撃性が低下する。好ましくは10~45重量部である。共重合体Bの重合方法については特に制限はなく、公知の乳化重合、懸濁重合、塊状重合、溶液重合またはこれらの組み合わせにより製造することができる。本発明で使用されるシリコーン化合物Cはオレフィン系共重合体に反応性ポリオルガノシロキサンをグラフト重合した化合物である。シリコーン化合物Cに用いられる、反応性ポリオルガノシロキサンとは、分子側鎖もしくは分子末端に反応性基を有するポリオルガノシロキサンのことである。反応性基として、ヒドロキシ基、アミノ基、アミノアルキル基、カルボキシル基、エポキシ基、グルシジルオキシアルキル基、メタアクリロイル基、メルカプト基などが例示される。代表的なポリオルガノシロキサンとしては、例えば、ポリジメチルシロキサンなどのポリジアルキルシロキサン、ポリメチルビニルシロキサンなどのポリアルキルアルケニルシロキサン、ポリメチルフェニルシロキサンなどのポリアルキルアリールシロキサン、ポリジフェニルシロキサンなどのポリジアリールシロキサン、ポリメチルハイドロジェンシロキサンなどのポリアルキルハイドロジェンシロキサンなどが例示される。これらのうち、好ましいポリオルガノシロキサンとしては、ポリジアルキルシロキサン特にポリジメチルシロキサン、ポリアルキルアリールシロキサンポリメチルフェニルシロキサンが挙げられる。シリコーン化合物Cに用いられるオレフィン系共重合体としては、例えば、ポリエチレン、ポリプロピレン、エチレンエチルアクリレート共重合体、エチレン酢酸ビニル共重合体、エチレンメタクリル酸メチル共重合体、エチレンビニルアルコール共重合体などが例示される。本発明に用いられるシリコーン化合物Cはオレフィン系共重合体に反応性ポリオルガノシロキサンをグラフト重合した化合物である。オレフィン系共重合体に反応性ポリオルガノシロキサンをグラフトする際には、架橋剤や反応停止剤を用いることが出来る。反応性ポリオルガノシロキサンとオレフィン系共重合体の割合は特に制限は無いが、反応性ポリオルガノシロキサンがシリコーン化合物C100重量部中に20~80重量部含まれていることが好ましく、30~70重量部含まれていることが特に好ましい。本発明に使用されるシリコーン化合物Cの使用量は樹脂組成物100重量部に対して、0.1~10重量部である。0.1重量部よりも少ないと耐傷付き性が不十分であり、10重量部を超えると発色性に劣る結果となる。好ましくは0.1~3重量部である。本発明における熱可塑性樹脂組成物は、必要に応じて各種添加剤、例えば公知の酸化防止剤、光安定剤、滑剤、可塑剤、帯電防止剤、着色剤、難燃剤、艶消し剤、充填剤、ガラス繊維等を適宜添加することができる。本発明における熱可塑性樹脂組成物は単独で使用できるが、必要に応じて他の熱可塑性樹脂と混合して使用することもできる。このような他の熱可塑性樹脂として、例えば、ポリメチルメタクリレートなどのアクリル系樹脂、ポリカーボネート樹脂、ポリブチレンテレフタレート樹脂、ポリエチレンテレフタレート樹脂、ポリアミド樹脂、ポリ乳酸樹脂等を使用することができる。本発明における熱可塑性樹脂組成物は、上述の成分を混合することで得ることができる。混合するために、例えば、押出し機、ロール、バンバリーミキサー、ニーダー等の公知の混練装置を用いることができる。さらに、本発明における熱可塑性樹脂組成物は、公知の成形方法、例えば押出成型、射出成形、ブロー成形及びプレス成形等により成形することができ、種々の成形品を製造することができる。以下に実施例を示して本発明を具体的に説明するが、本発明はこれらによって何ら制限されるものではない。なお、実施例中にて示す部およびは重量に基づくものである。<実施例1~8及び比較例1~7>表1及び表2に示す組成割合のグラフト共重合体A、共重合体Bおよびシリコーン化合物Cに対して、着色剤としてSumiplastBlackHB住友化学株式会社製を1.0部混合した。ベント付50mm単軸押出機オーエヌ機械製を用い、シリンダー温度210°Cにて溶融混合し、ペレット化することによって、黒色に着色されたペレットを得た。なお、表1及び表2で示す各成分は以下の通りである。グラフト共重合体Aグラフト共重合体A-1:窒素置換した反応器にスチレン-ブタジエンゴムラテックススチレン5重量、重量平均粒子径0.25μm50部固形分、水150部、エチレンジアミン四酢酸二ナトリウム塩0.1部、硫酸第1鉄0.001部、ナトリウムホルムアルデヒドスルホキシレート0.3部を入れ、60°Cに加熱後、スチレン35部、アクリロニトリル15部およびキュメンハイドロパーオキサイド0.2部からなる混合物を3時間に亘り連続的に添加し、更に60°Cで2時間重合した。その後、塩析脱水乾燥後、グラフト共重合体A-1を得た。得られたグラフト共重合体のグラフト率およびアセトン可溶成分の固有粘度はそれぞれ50および0.53dl/gであった。グラフト共重合体A-2:窒素置換した反応器にスチレン-ブタジエンゴムラテックススチレン5重量、重量平均粒子径0.25μm50部固形分、水150部、エチレンジアミン四酢酸二ナトリウム塩0.1部、硫酸第1鉄0.001部、ナトリウムホルムアルデヒドスルホキシレート0.3部を入れ、60°Cに加熱後、スチレン15部、メタクリル酸メチル35部およびキュメンハイドロパーオキサイド0.2部からなる混合物を3時間に亘り連続的に添加し、更に60°Cで2時間重合した。その後、塩析脱水乾燥後、グラフト共重合体A-2を得た。得られたグラフト共重合体のグラフト率およびアセトン可溶成分の固有粘度はそれぞれ50および0.50dl/gであった。グラフト共重合体A-3:窒素置換した反応器にスチレン-ブタジエンゴムラテックススチレン5重量、重量平均粒子径0.25μm50部固形分、水150部、エチレンジアミン四酢酸二ナトリウム塩0.1部、硫酸第1鉄0.001部、ナトリウムホルムアルデヒドスルホキシレート0.3部を入れ、60°Cに加熱後、スチレン12部、アクリロニトリル5部、メタクリル酸メチル33部およびキュメンハイドロパーオキサイド0.2部からなる混合物を3時間に亘り連続的に添加し、更に60°Cで2時間重合した。その後、塩析脱水乾燥後、グラフト共重合体A-3を得た。得られたグラフト共重合体のグラフト率およびアセトン可溶成分の固有粘度はそれぞれ50および0.49dl/gであった。共重合体B共重合体B-1:公知の塊状重合法により、スチレン75重量部、アクリロニトリル25重量部からなる共重合体B-1を得た。共重合体B-2:公知の塊状重合法により、スチレン30重量部、メタクリル酸メチル70重量部からなる共重合体B-2を得た。シリコーン化合物Cシリコーン化合物C-1:BY27-219東レダウコーニング株式会社製エチレンメタクリル酸メチル共重合体に反応性ポリオルガノシロキサンをグラフト重合したシリコーン化合物。シリコーン化合物C-2:BY27-202H東レダウコーニング株式会社製低密度ポリエチレンに反応性ポリオルガノシロキサンをグラフト重合したシリコーン化合物。シリコーン化合物C-3:BY27-220東レダウコーニング株式会社製エチレン酢酸ビニル共重合体に反応性ポリオルガノシロキサンをグラフト重合したシリコーン化合物。シリコーン化合物C-4:SH200-100CS東レダウコーニング株式会社製ジメチルシリコーンオイル。粘度:100mm2/sシリコーン化合物C-5:BY27-007東レダウコーニング株式会社製超高分子量ジメチルシリコーンポリマーとABS樹脂を溶融混練グラフト化していないすることによって作られたペレットシリコーン含有量50。<試験例>各実施例及び比較例で得られた着色ペレットを用いて、以下の評価に供した。その結果を表1及び表2にそれぞれ示す。1発色性JIS-Z8729に準拠した色相測定により成形品の明度Lを測定し発色性の尺度とした。成形品の明度Lが小さい方が成形品の漆黒性が優れているため、結果として同一着色剤を同量添加した際の発色性に優れる上記成形品としては、各実施例及び比較例で得られた着色ペレットを用い、射出成形機日本製鋼所製J-150EPシリンダー温度:200°C金型温度:80°Cにて成形された成形品150mm×120mm×3mmを用いた。分光光度計は、株村上色彩研究所社製CMS-35SPを用いた。2耐傷付き性往復磨耗試験機新東科学株式会社製、製品名トライボギアTYPE:30Sを用い、先端部が直径27mmの圧子にかなきん3号の綿布をセットし、500gの一定荷重下で、成形品表面を20往復速度600mm/分摩擦した。上記成形品としては、前記1で用いた成形品と同じものを使用した。試験後、目視にて成形品の表面の傷を確認し、下記の判定により耐傷付き性の評価を行った。傷が全く見られない:◎傷がほとんど見られない:○傷がかすかに見られる:△傷が明確に見られる:×3金型汚染性各実施例及び比較例で得られた着色ペレットを用い、日本製鋼所製J-150EPを用いシリンダー設定温度240°C、金型温度50°C、成形サイクル30秒にて、平板試験片縦150mm、横150mm、厚さ3mmを1000ショット射出成形後、下記の判定により金型汚染性の評価を行った。金型表面に変化が見られない:○金型表面に曇りが見られる:△金型表面が極めて汚れ、成形品の外観が悪い:×4耐衝撃性各実施例及び比較例で得られた着色ペレットを用いISO試験方法294に準拠して各種試験片を成形し、耐衝撃性を測定した。耐衝撃性はISO179に準拠し、4mm厚みで、ノッチ付きシャルピー衝撃値を測定した。単位:kJ/m25流動性各実施例及び比較例で得られた着色ペレットを用い、ISO1133に準拠して、220°C、10kg荷重の条件でメルトボリュームフローレイトを測定した。単位;cm3/10分表1に示すように、本発明の熱可塑性樹脂組成物は、耐傷付き性に優れるだけでなく、発色性および金型汚染性に優れることが分かる。特に、グラフト共重合体A、共重合体Bにアクリル酸エステル系単量体を用いた場合は、特に発色性と耐傷付き性が優れる結果となった。表2に示すように、特定構造を持つシリコーン化合物を用いていない比較例1~3は耐傷付き性に劣る。また、シリコーンオイルを用いた比較例6では耐傷付き性は良いが、シリコーンオイルがブリードアウトして成形時に金型汚染を引き起こしてしまった。シリコーンポリマーとABSをブレンドして得られたペレットを用いた比較例7では、耐傷付き性や物性バランスは良いが、発色性と金型汚染性が劣った。グラフト共重合体Aの使用量が少ない比較例4は耐衝撃性と流動性の物性バランスが劣り、使用量が多い比較例5は耐傷付き性と、耐衝撃性と流動性の物性バランスに劣った。"